(57)【特許請求の範囲】
【請求項１】
スチレン系樹脂１００質量部及びリン系酸化防止剤０．０２〜０．２質量部を含有するスチレン系樹脂組成物であって、該スチレン系樹脂１ｇ当たりの4-ｔ-ブチルカテコールの含有量が１〜６μｇであり、かつ、フェノール系酸化防止剤０．０２〜０．２質量部をさらに含有する、前記スチレン系樹脂組成物。
【請求項２】
前記スチレン系樹脂1ｇ当たりのダイマーとトリマーの合計含有量が、５０００μｇ以下であり、かつ、下記構造式（Ｉ）：
【化１】
0006006298.tif 000011
で表されるトリマー成分（1a-フェニル-4e-(1'-フェニルエチル)テトラリン）の含有量が３０００μｇ未満である、請求項１に記載のスチレン系樹脂組成物。
【請求項３】
離型剤０．１〜１．０質量部をさらに含有する、請求項１又は２に記載のスチレン系樹脂組成物。
【請求項４】
前記離型剤が高級アルコール又は高級脂肪酸である、請求項３に記載のスチレン系樹脂組成物。
【請求項５】
スチレン系樹脂１００質量部及びリン系酸化防止剤０．０２〜０．２質量部を含有する導光板であって、該スチレン系樹脂１ｇ当たりの4-ｔ-ブチルカテコールの含有量が１〜６μｇであり、かつ、フェノール系酸化防止剤０．０２〜０．２質量部をさらに含有する、前記導光板。
【請求項６】
前記スチレン系樹脂1ｇ当たりのダイマーとトリマーの合計含有量が、５０００μｇ以下であり、かつ、下記構造式（Ｉ）：
【化２】
0006006298.tif 000012
で表されるトリマー成分（1a-フェニル-4e-(1'-フェニルエチル)テトラリン）の含有量が３０００μｇ未満である、請求項５に記載の導光板。
【請求項７】
離型剤０．１〜１．０質量部をさらに含有する、請求項５又は６に記載の導光板。
【請求項８】
前記離型剤が高級アルコール又は高級脂肪酸である、請求項７に記載の導光板。
【発明の詳細な説明】
【技術分野】
【０００１】
本発明は、ポリスチレン系樹脂組成物、及び該樹脂組成物を成形してなる導光板に関する。より詳しくは、本発明は、ＬＥＤ等の光源を備えた液晶表示装置のバックライトユニットを構成する導光板を形成するためのスチレン系樹脂組成物に関する。
【背景技術】
【０００２】
液晶表示装置のバックライトには、光源を表示装置の正面に配置する直下型と側面に配置するエッジライト型がある。導光板は、エッジライト型バックライトに用いられ、側面に配置された光源の光を正面に導く役割を果たす。エッジライト型バックライトは、テレビ、パーソナルコンピュータ用モニター（例えば、デスクトップ用、ノートブック用など）、カーナビゲーションシステム用モニター、携帯電話、ＰＤＡなどのように、より薄型が求められる用途で使用されることが多く、以前は直下型がほとんどだった大画面サイズ（３２インチ以上）テレビでもエッジライト型バックライトが使用される機会が増えており、現在ではバックライトの主流となっている。【０００３】
エッジライト方式では、導光板中の光透過距離が比較的長いため導光板中での光損失が大きく、光損失を防止するためには、材料に高い光線透過率を有することが求められている。このため、導光板にはメタクリル酸メチルなどのアクリル樹脂が使用されることが多いが、アクリル樹脂の高吸水性のために、片面から吸水したときの成形品の反り又は全面から吸水したときの寸法変化が発生するという問題があり、大画面サイズになるとその問題がより顕著になる。【０００４】
一方で、ポリスチレン系樹脂は、低い吸水率（約０．０５％）を有するので、成形品の反り又は寸法変化という問題は無い。吸水性という観点では優れるポリスチレン系樹脂ではあるが、その光線透過率はアクリル系樹脂に比較してやや劣る。特に短い波長（〜５００ｎｍ）の光線透過率がアクリル樹脂に比較して低いために、光透過距離が長くなると、ポリスチレン系樹脂を透過した光は僅かに黄色味を帯びることがあるため、カラー液晶表示における色合いに影響を及ぼすという問題がある。そのため、導光板の原料として、アクリル樹脂とポリスチレン系樹脂の組み合わせが提案されているものの（以下の特許文献１と２を参照のこと）、ポリスチレン系樹脂を単独で用いることはほとんど無く、ポリスチレン系樹脂の光学特性を向上するための検討はこれまで成されていない。【０００５】
また、液晶テレビなどの正面輝度を向上するためには、導光板が効率よく正面に光を導く必要がある。そのためには、導光板表面に微細な賦形を施すことが有効であり、例えば、金型表面に施した賦形形状を転写等で導光板表面に写す際の離型性が重要な因子となる。
【先行技術文献】
【特許文献】
【０００６】
【特許文献１】特開２００１−３４２２６３号公報
【特許文献２】特開２００３−７５６４８号公報
【発明の概要】
【発明が解決しようとする課題】
【０００７】
ポリスチレンは吸水性が低く、成形品の反り又は寸法変化という問題はほとんどないものの、光線透過率が十分でなく導光板の原料としては必ずしも満足のいくものではなかった。したがって、本発明が解決しようとする課題は、ポリスチレン系樹脂の光線透過率及び色調を向上させて、導光板の製造に適したポリスチレン系樹脂組成物を提供することである。
【課題を解決するための手段】
【０００８】
本発明者等は、前記課題を解決すべき鋭意検討し実験を重ねた結果、スチレン系樹脂に特定の量のリン系酸化防止剤、特定の量の４−ｔ−ブチルカテコール、特定の量のフェノール系酸化防止剤、特定の量の離型剤を含有させ、さらにスチレン系樹脂中のトリマーの量、及びダイマーとトリマーの合計量を特定の範囲内に調整することにより、前記課題を解決し得ることを見出し、本発明を完成するに至ったものである。【０００９】
すなわち、本発明は以下のとおりのものである。
［１］スチレン系樹脂１００質量部及びリン系酸化防止剤０．０２〜０．２質量部を含有するスチレン系樹脂組成物であって、該スチレン系樹脂１ｇ当たりの4-ｔ-ブチルカテコールの量が１〜６μｇであり、かつ、フェノール系酸化防止剤０．０２〜０．２質量部をさらに含有する、前記スチレン系樹脂組成物。
【００１１】
［２］前記スチレン系樹脂1ｇ当たりのダイマーとトリマーの合計含有量が、５０００μｇ以下であり、かつ、下記構造式（Ｉ）：
【化１】
0006006298.tif 000002
で表されるトリマー成分（1a-フェニル-4e-(1'-フェニルエチル)テトラリン）の含有量が３０００μｇ未満である、前記［１］に記載のスチレン系樹脂組成物。
【００１２】
［３］離型剤０．１〜１．０質量部をさらに含有する、前記［１］又は［２］に記載のスチレン系樹脂組成物。
【００１３】
［４］前記離型剤が高級アルコール又は高級脂肪酸である、前記［３］に記載のスチレン系樹脂組成物。
【００１４】
［５］スチレン系樹脂１００質量部及びリン系酸化防止剤０．０２〜０．２質量部を含有する導光板であって、該スチレン系樹脂１ｇ当たりの4-ｔ-ブチルカテコールの含有量が１〜６μｇであり、かつ、フェノール系酸化防止剤０．０２〜０．２質量部をさらに含有する、前記導光板。
【００１６】
［６］前記スチレン系樹脂1ｇ当たりのダイマーとトリマーの合計含有量が、５０００μｇ以下であり、かつ、下記構造式（Ｉ）：
【化２】
0006006298.tif 000003
で表されるトリマー成分（1a-フェニル-4e-(1'-フェニルエチル)テトラリン）の含有量が３０００μｇ未満である、前記［５］に記載の導光板。
【００１７】
［７］離型剤０．１〜１．０質量部をさらに含有する、前記［５］又は［６］に記載の導光板。
【００１８】
［８］前記離型剤が高級アルコール又は高級脂肪酸である、前記［７］に記載の導光板。
【発明の効果】
【００１９】
本発明により、吸水性が低く、成形品の反り又は寸法変化の抑制と、光学特性（光線透過率、特に、短い波長の光線透過率）とを両立するポリスチレン系樹脂組成物を提供することができる。また、本発明により、該ポリスチレン系樹脂組成物を用いて、テレビ又はパーソナルコンピュータ用モニター等の液晶表示装置のバックライト、及び室内外空間の照明装置等に使用される表示装置、並びに看板等に好適な導光板を製造することができる。
【発明を実施するための形態】
【００２０】
以下、本発明の実施形態について詳細に説明する。
＜ポリスチレン系樹脂組成物＞
本発明の実施形態では、ポリスチレン系樹脂組成物は、ポリスチレン系樹脂、リン系酸化防止剤、４−ｔ−ブチルカテコール、離型剤、及び所望により適宜各種の添加剤を含む。
（ポリスチレン系樹脂）
ポリスチレン系樹脂（又は重合体）は、ポリスチレン系単量体を主成分として（具体的には５０質量％超で）含む樹脂である。ポリスチレン系樹脂を形成するために使用されるスチレン系単量体としては、例えば、スチレン、α−メチルスチレン、パラメチルスチレン、エチルスチレン、プロピルスチレン、ブチルスチレン、クロロスチレン、ブロモスチレン等が挙げられる。これらの中でもスチレンが好ましい。また、ポリスチレン系樹脂としては、スチレンと共重合可能なコモノマーを、スチレンと共重合することにより得られたコポリマーを使用してもよい。スチレンと共重合可能なコモノマーとしては、例えば、（メタ）アクリル酸メチル、（メタ）アクリル酸エチル、（メタ）アクリル酸ブチル等の（メタ）アクリル酸エステル類；α−メチルスチレン、ｏ−，ｍ−，ｐ−メチルスチレン、ブロモスチレン、ジブロモスチレン、クロロスチレン、ジクロロスチレン等のスチレン以外の芳香族ビニル単量体類；（メタ）アクリル酸、マレイン酸、フマル酸等の不飽和脂肪酸類；無水マレイン酸、無水イタコン酸等の不飽和ジ脂肪酸無水物類；Ｎ−フェニルマレイミド等の不飽和ジ脂肪酸イミド類等が挙げられる。これらの単量体は、１種を単独で又は２種以上を組み合わせて使用されることができる。
【００２１】
本発明の実施形態では、ポリスチレン系樹脂は、スチレン系単量体を含む単量体成分を熱重合するか、あるいは単数又は複数の有機過酸化物を重合開始剤として使用して重合することにより得ることができる。有機過酸化物の具体例としては、１，１−ビス（ｔ−ブチルパーオキシ）シクロヘキサン等のパーオキシケタール類；ジ−ｔ−ブチルパーオキサイド、２，５−ジメチル−２，５−ジ（ｔ−ブチルパーオキシ）ヘキサン等のジアルキルパーオキサイド類；ベンゾイルパーオキサイド、ｍ−トルオイルパーオキサイド等のジアシルパーオキサイド類；ジミリスチルパーオキシジカーボネート等のパーオキシエステル類；シクロヘキサノンパーオキサイド等のケトンパーオキサイド類；ｐ−メンタハイドロパーオキサイド等のハイドロパーオキサイド類；２，２−ビス（４，４−ジターシャリーブチルパーオキシシクロヘキシル）プロパン、２，２−ビス（４，４−ジターシャリーアミルパーオキシシクロヘキシル）プロパン、２，２−ビス（４，４−ジターシャリーブチルパーオキシシクロヘキシル）ブタン、２，２−ビス（４，４−ジクミルパーオキシシクロヘキシル）プロパン等の多官能過酸化物類等を挙げることができる。
【００２２】
これらの有機過酸化物は、スチレン系単量体を含む単量体成分の重合のいずれかの工程において重合系（重合原料溶液又は重合途中の溶液）に添加される。これらの有機過酸化物は、重合原料溶液に加えられても、重合途中の溶液に必要に応じて複数回に分割して添加されてもよい。有機過酸化物の添加量は、重合原料溶液１００質量部に対して、好ましくは０．０００５質量部〜０．２質量部であり、より好ましくは０．０１質量部〜０．１質量部、さらに好ましくは０．０３質量部〜０．０８質量部である。有機過酸化物の添加量が、０．０００５質量部以上であると、重合開始剤添加の所望の効果を得ることができるので好ましく、一方で、０．２質量部以下であると、重合時に反応熱が余り発生しなくなり、重合の制御が容易となるため好ましい。
本発明の典型的な態様においては、スチレン系単量体の貯蔵時に、後述の４−ｔ−ブチルカテコールを重合禁止剤として用いることが好ましい。
【００２３】
スチレン系単量体を含む単量体成分の重合方法としては、例えば、塊状重合、溶液重合、懸濁重合、乳化重合等が挙げられる。これらの中でも、塊状重合又は溶液重合が好ましく、さらには、連続塊状重合又は連続溶液重合が、生産性と経済性の両面で特に好ましい。即ち、スチレン系単量体を含む単量体成分、及び必要に応じてエチルベンゼン、トルエン、キシレン等の重合溶媒、ラジカル開始剤として有機過酸化物、連鎖移動剤、安定剤、流動パラフィン（ミネラルオイル）等の添加剤を混合、溶解した原料溶液を攪拌機付き反応機に供給し、スチレン系単量体を含む単量体成分の重合を行うことができる。ラジカル開始剤として有機過酸化物を用いる場合、有機過酸化物の分解温度、生産性、反応機の徐熱能力、目的としているスチレン系重合体の流動性等を考慮して、既知の技術を用いて重合温度を設定することができる。重合反応機を出た重合溶液は、脱気工程として、回収装置に導かれ、加熱・減圧脱揮で溶媒と未反応単量体を除去する。回収装置は、ポリスチレン系樹脂の製造で常用される装置、例えば、フラッシュタンクシステム、多段ベント付き押出機等を用いることができる。
【００２４】
スチレン系単量体を含む重合原料のための重合装置としては、完全混合型、プラグフロー型、循環装置を備えたプラグフロー型等の装置のいずれも好適に用いることができる。これらの中でも、組成分布の均一性から完全混合型重合装置が好ましい。
【００２５】
（リン系酸化防止剤及びフェノール性酸化防止剤）
リン系酸化防止剤は、分子中にリン原子を有する化合物を含む酸化防止剤である。リン系酸化防止剤は、高温下で劣化の原因となるヒドロペルオキシドを還元することで安定化するため、比較的短い波長（例えば、波長４２０〜５００ｎｍ）の光の透過率の向上に寄与し、特に、薄黄色着色の低減に寄与する。リン系酸化防止剤としては、例えば、アルキルホスファイト類、アルキルアリールホスファイト類、及びアリールホスファイト類が挙げられ、工業的には、（株）ＡＤＥＫＡ製の、アデカスタブＰＥＰ−８、アデカスタブＰＥＰ−３６、アデカスタブＨＰ−１０、アデカスタブ２１１２等が入手可能である。これらの中でも、下記構造式（II））：
【化３】
0006006298.tif 000004
を有するアデカスタブ２１１２（亜リン酸トリス(2,4-ジ-t-ブチルフェニル)）が薄黄色着色の低減という観点から好ましい。
【００２６】
フェノール系酸化防止剤は、分子中にヒンダードフェノール構造を含む酸化防止剤である。フェノール系酸化防止剤は、自動酸化において発生するペルオキシラジカルを捕捉し、準安定なヒドロペルオキシドとすることで、連鎖的な劣化の進行を抑制する。ヒドロペルオキシドは、リン系酸化防止剤によりさらに還元されて安定化される。これに起因して、フェノール系酸化防止剤は、高温曝露時の光線透過率の保持率の向上に寄与し、特に、高温環境での使用時の薄黄色着色の低減に寄与する。フェノール系酸化防止剤として、工業的には、ＢＡＳＦジャパン（株）製の、イルガノックス１０１０、イルガノックス１０７６等が入手可能である。これらの中でも、下記構造式（III）：
【化４】
0006006298.tif 000005
を有するイルガノックス１０７６（3-(3,5-ジ-t-ブチル-4-ヒドロキシフェニル)プロピオン酸ステアリルが、高温環境での使用時の薄黄色着色の低減という観点から好ましい。
また、同一分子内にフォスファイト構造を併せ持つフェノール系酸化防止剤として、住友化学（株）製スミライザーＧＰ（6-[3-(3-t-ブチル-4-ヒドロキシ-5-メチルフェニル)プロポキシ]-2,4,8,10-テトラ-t-ブチルベンズ[d,f][1,3,2]ジオキサホスフェピン）も好適に用いることができる。
【００２７】
ポリスチレン系樹脂組成物中のリン系酸化防止剤の含有量は、ポリスチレン系樹脂１００質量部当たり、０．０２質量部〜０．２質量部である。この含有量が０．０２質量部以上であると、成形時等樹脂が溶融するような高温での劣化による光線透過率の低下を抑えることができ、一方、０．２質量部以下であると、モールドデポジットが発生しなくなる点又はコストの点で有利である。この含有量としては、０．０３質量部〜０．１５質量部が好ましく、０．０４質量部〜０．１２質量部がより好ましい。
【００２８】
ポリスチレン系樹脂組成物中のフェノール系酸化防止剤の含有量は、ポリスチレン系樹脂１００質量部当たり、０．０２質量部〜０．２質量部である。この含有量が０．０２質量部以上であると、導光板として使用される環境温度（室温〜約７０℃）での劣化による光線透過率の低下を抑えることができ、一方、０．２質量部以下であると、フェノール系酸化防止剤自身が原因となる光線透過率の低下を防ぐことができる点又はコストの点で有利である。この含有量としては、０．０３質量部〜０．１５質量部が好ましく、０．０４質量部〜０．１２質量部がより好ましい。
【００２９】
リン系酸化防止剤及びフェノール系酸化防止剤の両者として作用する化合物（例えば、分子内にフォスファイト構造及びヒンダードフェノール構造の両者を含む化合物、より具体的には、例えば、前述の住友化学（株）製スミライザーＧＰ等）（以下、リン系−フェノール系−酸化防止剤ともいう。）を用いる場合には、かかるリン系−フェノール系−酸化防止剤の含有量において、リン系酸化防止剤及びフェノール系酸化防止剤のそれぞれが含まれているものと考える。例えば、ポリスチレン系樹脂１００質量部に対してリン系−フェノール系−酸化防止剤が０．１質量部含まれている場合には、ポリスチレン系樹脂１００質量部に対して、リン系酸化防止剤０．１質量部及びフェノール系酸化防止剤０．１質量部が含まれていると考える。
尚、本開示における、ポリスチレン系樹脂組成物中のリン系酸化防止剤及びフェノール系酸化防止剤の含有量は、ガスクロマトグラフィーを用いて測定する。
【００３０】
（４−ｔ−ブチルカテコール）
本発明の実施形態では、４−ｔ−ブチルカテコール（以下、「ＴＢＣ」ともいう。）がポリスチレン系樹脂組成物に含まれている。ポリスチレン系樹脂組成物中のＴＢＣは、典型的には、ポリスチレン系樹脂の製造時に使用したＴＢＣが残留しているものであるが、ＴＢＣは、ポリスチレン系樹脂の製造後に、ポリスチレン系樹脂組成物中に含有させてもよい。また、ポリスチレン系樹脂１ｇ当たりの４−ｔ−ブチルカテコールの濃度（以下、「ＴＢＣ濃度」ともいう。）は、１μｇ／ｇ〜６μｇ／ｇの範囲である。ＴＢＣ濃度が、１μｇ／ｇ以上であると、リン系酸化防止剤と併用することにより、ポリスチレン系樹脂とリン系酸化防止剤との併用による光線透過率の低下を抑制することができ、一方で、６μｇ／ｇ以下であると、４−ｔ−ブチルカテコール自体の着色による光線透過率の低下を防止できる。また、ＴＢＣ濃度は、１μｇ／ｇ〜５μｇ／ｇであることが好ましく、１．２μｇ／ｇ〜３μｇ／ｇであることがより好ましい。尚、上記ＴＢＣ濃度は、ガスクロマトグラフ質量分析にてポリスチレン系樹脂組成物中の濃度を測定した後、ポリスチレン系樹脂（重合体）１ｇ当たりの値に換算して求めた値である。
【００３１】
（スチレンダイマー及びトリマー）
本発明の実施形態では、スチレン系樹脂は、スチレン系単量体のダイマー及び／又はトリマーを、ダイマーとトリマーの合計含有量がスチレン系樹脂１ｇ当たり５０００μｇ以下になるように含むことが好ましい。ダイマー及びトリマーの含有量が５０００μｇ以上では、光路長が３００ｍｍの樹脂成形体において５００〜６００ｎｍの平均透過率が８３％を下回るようになる。ダイマーとトリマーの含有量については低い程好ましいが、現在の技術では下限値は１５００ｐｐｍ程度である。ダイマーとトリマーの量を制御する手段としては、例えば、重合温度の低下による副反応の抑制、安定剤の添加による樹脂の分解の抑制、原料の精製による不純物の除去が挙げられる。
【００３２】
スチレン系単量体のダイマー又はトリマーは、スチレン系単量体の重合反応条件に応じて、副生成物として生成されることができる。例えば、ダイマーとしては、下記構造式（ａ）又は（ｂ）：
【化５】
0006006298.tif 000006
で表されるスチレンダイマーなどが挙げられる。
【００３３】
本発明の実施形態では、スチレン系樹脂は、スチレン系単量体のトリマーとして、下記一般式（Ｉ）：
【化６】
0006006298.tif 000007
で表される化合物、すなわち、１ａ−フェニル−４ｅ−（１’−フェニルエチル）テトラリン（以下、「トリマー２」ともいう）を含むことができる。スチレン系樹脂中のトリマー２の含有量は、スチレン系樹脂１ｇ当たり３０００μｇ（すなわち、３０００ｐｐｍ）未満であることが好ましく、さらに好ましくは、１０００ｐｐｍ未満である。含有量の下限値は低い方がより好ましいが、現在の技術では、下限値は５００ｐｐｍ程度である。トリマー２の含有量が、３０００ｐｐｍ以上の場合には、光路長が３００ｍｍの樹脂成形体において、５００ｎｍ〜６００ｎｍの波長における平均光透過率が８３％を下回るようになる。
【００３４】
尚、スチレン系単量体のトリマーとしては、上記トリマー２に加えて、例えば、下記構造式（ｃ）又は（ｄ）：
【化７】
0006006298.tif 000008
で表されるスチレントリマーなどが挙げられる。
【００３５】
ポリスチレン系樹脂を製造するときに、脱気工程では、溶媒と未反応単量体を加熱・減圧脱気等の手法を用いて除去するが、同時に重合工程で消費されなかった４−ｔ−ブチルカテコール等も除去される。通常、脱気工程での溶媒と未反応単量体の効率的な除去のため、樹脂温度及び／又は減圧度を、樹脂の分解等が起きないレベルで高めに設定するが、本発明では、比較的低い樹脂温度と低い減圧度で、脱気工程を運転することで、所望の４−ｔ−ブチルカテコールを樹脂中に残存させることができる。
【００３６】
（離型剤)
本発明のスチレン系樹脂組成物における離型剤としては、高級アルコール又は高級脂肪酸が好ましい。その他の離型剤では、色調、透過率と離型性の両方を向上させることは難しい。
【００３７】
(高級アルコール)
高級アルコールとしては、炭素数が6〜20の一価のアルコールが挙げられ、具体的にはオクチルアルコール、デシルアルコール、ラウリルアルコール、ミリスチルアルコール、セチルアルコール、ステアリルアルコール等である。高級アルコールの含有量としては、スチレン系樹脂100質量部に対して0.1〜1質量部であり、好ましくは0.2〜0.8質量部である。高級アルコールの含有量が0.1質量部未満では離型性が向上しないおそれがあり、1質量部を超えると耐熱性や強度を低下させるおそれがある。
【００３８】
(高級脂肪酸)
高級脂肪酸としては炭素数が12〜20の脂肪酸が挙げられ、具体的には、ラウリン酸、ミリスチン酸、パルミチン酸、ステアリン酸等である。高級脂肪酸の含有量としては、スチレン系樹脂100質量部に対して0.1〜1質量部であり、好ましくは0.2〜0.8質量部である。高級脂肪酸の含有量が0.1質量部未満では離型性が向上しないおそれがあり、1質量部を超えると耐熱性や強度を低下させるおそれがある。
【００３９】
（添加剤）
本発明の実施形態では、ポリスチレン系樹脂の製造時の、ポリスチレン系樹脂の回収工程の前後の任意の段階、又は、ポリスチレン系樹脂組成物を用いた押出加工、成形加工等を行う段階において、必要に応じて、本発明の作用効果を損なわない範囲で、各種の添加剤を系中に添加してもよい。好ましい態様において、ポリスチレン系樹脂組成物は、紫外線吸収剤、光安定剤、リン系酸化防止剤及びフェノール系酸化防止剤以外の酸化防止剤（例えば、イオウ系等の酸化防止剤）、滑剤、帯電防止剤、難燃剤、染料又は顔料、蛍光増白剤並びに選択波長吸収剤から成る群から選択される少なくとも１つの添加剤を含むことができる。より好ましい態様において、ポリスチレン系樹脂組成物は、紫外線吸収剤、光安定剤、及び滑剤から成る群から選択される少なくとも１つの添加剤を含むことができる。好適な添加剤のより具体的な例を以下に説明する。
【００４０】
導光板に適したポリスチレン系樹脂組成物は、光源から発生する紫外線による着色を防止する目的で、紫外線吸収剤及び／又は光安定剤を含むことができる。紫外線吸収剤としては、例えば、２−（５−メチル−２−ヒドロキシフェニル）ベンゾトリアゾール、２−［２−ヒドロキシ−３，５ビス（α，α’−ジメチルベンジル）フェニル］ベンゾトリアゾール、２−（３，５−ジ−ｔ−アミル−２−ヒドロキシフェニル）ベンゾトリアゾール等のベンゾトリアゾール系紫外線吸収剤、２−ヒドロキシ−４−メトキシベンゾフェノン、２，２’−ジヒドロキシ−４−メトキシベンゾフェノン、２−ヒドロキシ−４−ｎ−オクトキシベンゾフェノン等のベンゾフェノン系紫外線吸収剤、フェニルサリシレート、４−ｔ−ブチルフェニルサリシレート等のサリチル酸系紫外線吸収剤、２−（１−アリールアルキデン）マロン酸エステル系紫外線吸収剤、オキサルアニリド系紫外線吸収剤等が挙げられる。また、光安定剤としては、例えば、ヒンダートアミン系光安定剤等が挙げられる。ヒンダートアミン系光安定剤としては、例えば、ビス（２，２，６，６−テトラメチル−４−ピペリジル）セパケート、Ｎ，Ｎ’−ビス（３−アミノプロピル）エチレンジアミン・２，４−ビス［Ｎ−ブチル−Ｎ−（１，２，２，６，６−ペンタメチル−４−ピペリジル）アミノ］−６−クロロ−１，３，５−トリアジン縮合物等が挙げられる。紫外線吸収剤及び光安定剤は、それぞれ単独又は複数での使用が可能であり、その添加量は、紫外線吸収剤と光安定剤の総和として、ポリスチレン系樹脂１００質量部に対して、０．０２質量部〜２．０質量部であることが好ましく、０．１質量部〜１．５質量部であることがより好ましい。
【００４１】
リン系酸化防止剤及びフェノール系酸化防止剤以外の酸化防止剤としては、イオウ系酸化防止剤等が挙げられる。リン系酸化防止剤及びフェノール系酸化防止剤以外の酸化防止剤は、必要により適宜添加することができる。
【００４２】
滑剤の例としては、流動パラフィン等の脂肪族炭化水素系滑剤等が挙げられる。滑剤の含有量は、ポリスチレン系樹脂１００質量部に対して、好ましくは０．０５〜５質量部である。
【００４３】
帯電防止剤の例としては、グリセリン脂肪酸エステル等の非イオン界面活性剤や芳香族スルホン酸ホルマリン縮合物等の高分子界面活性剤等が挙げられる。帯電防止剤の含有量は、ポリスチレン系樹脂１００質量部に対して、好ましくは０．５〜２５質量部、より好ましくは０．５〜１５質量部である。
更に、導光板に適したスチレン系樹脂組成物には、必要に応じて、蛍光増白剤、ブルーイング剤等のマスキング剤を任意に使用することが可能である。
【００４４】
（導光板）
本発明の実施形態では、導光板は、上述のポリスチレン系樹脂組成物を成形して得られるものである。成形の方法としては既知の方法を用いることができ、シート成形押出機で成形することによりシート状成形体を得る方法、又は圧縮成形、射出成形等により、所望の形状の成形体を得る方法等が挙げられる。
【００４５】
また、本発明の実施形態では、導光板１ｇ当たり０．４μｇ〜５．４μｇの４−ｔ−ブチルカテコールが、導光板に含まれていることが好ましい。導光板中の４−ｔ−ブチルカテコールの濃度は、０．４μｇ／ｇ以上であると、光線透過率の低下を抑制することができるため好ましく、一方で、５．４μｇ／ｇ以下であると、４−ｔ−ブチルカテコール自体の着色による光線透過率の低下が起きないので好ましい。また、導光板中の４−ｔ−ブチルカテコールの濃度は、０．４μｇ／ｇ〜４．５μｇ／ｇであることがより好ましく、０．５μｇ／ｇ〜２．７μｇ／ｇであることが更に好ましい。上記の４−ｔ−ブチルカテコール濃度はガスクロマトグラフ質量分析にて測定される値である。 
【００４６】
上述のポリスチレン系樹脂組成物を成形して得られた導光板は、光学特性（具体的には光線透過率、特に、短い波長の光線透過率）に優れる。具体的には、導光板は、光路長３００ｍｍにおいて、波長５００〜６００ｎｍの範囲の平行光の平均透過率（％）（以下の表１、２中で、Ｂと記載する。）が、好ましくは８３％以上、より好ましくは８４％以上、更に好ましくは８５％以上である。波長５００〜６００ｎｍの範囲の平行光の平均透過率が８３％以上であれば、光学特性に優れ有利である。該平均透過率は高いほど好ましいが、素材の屈折率の観点から、例えば、好ましくは９３％以下、より好ましくは９１％以下であることができる。
【００４７】
また、導光板は、波長選択性（すなわち波長による光線透過率の差）に優れ、具体的には、光路長３００ｍｍにおいて、波長５００ｎｍ〜６００ｎｍの範囲の平行光の平均透過率に対する波長４２０ｎｍ〜５００ｎｍの範囲の平行光の平均透過率の比（波長４２０ｎｍ〜５００ｎｍの範囲の平行光の平均透過率（％）（以下の表１、２中で、Ａと記載する。）／波長５００ｎｍ〜６００ｎｍの範囲の平行光の平均透過率（％）、すなわち、Ａ／Ｂが、好ましくは０．９２以上、より好ましくは０．９３以上である。上記比が０．９２以上であることは、光学特性に優れる点で有利であり、特に薄黄色の着色が抑えられる点で有利である。
【００４８】
また、導光板は、高温処理後の光線透過率に優れ、光路長３００ｍｍにおいて、上記の波長４２０ｎｍ〜５００ｎｍの範囲の平行光の平均透過率に対する、８０℃及び５００時間の曝露処理後の波長４２０ｎｍ〜５００ｎｍの範囲の平行光の平均透過率（％）（以下の表１、２中で、Ｃと記載する。）の比率で定義される、平均透過率の保持率（(Ｃ／Ａ）×１００）が、９３％以上、好ましくは９５％以上、より好ましくは９５．５％以上、更に好ましくは９６％以上である。上記保持率が９５％以上であることは、光源等の熱源により加熱され続ける環境で使用した場合にも着色（特に薄黄色の着色）が抑えられる点で有利である。
【００４９】
好ましい態様に係る導光板においては、光路長３００ｍｍにおいて、波長５００〜６００ｎｍの範囲の平行光の平均透過率、波長５００ｎｍ〜６００ｎｍの範囲の平行光の平均透過率に対する波長４２０ｎｍ〜５００ｎｍの範囲の平行光の平均透過率の比、及び平均透過率の上記保持率の値がいずれも上記範囲内となる。
【００５０】
尚、本開示における光線透過率は長光路分光透過色計を用いて測定される値である。また平均透過率とは、測定波長範囲における光線透過率の数平均値を意味する。
上記で説明したとおり、光線透過率と波長選択性に優れる本発明の導光板は、テレビ又はパーソナルコンピュータ用モニター等の液晶表示装置のバックライト等に好適である。
【実施例】
【００５１】
本発明について、以下具体的に説明する。但し、本発明はこれらの実施例によって何ら限定されるものではない。
（１）４−ｔ−ブチルカテコール（ＴＢＣ）濃度の測定方法：
組成物（ペレット、成型品など）１ｇをクロロホルム２０ｍｌに溶解した後、ＢＳＴＦＡ（Ｎ，Ｏ−ビス（トリメチルシリル）トリフルオロアセトアミド）を用いて、トリメチルシリル誘導体化処理を実施し、遠心分離によって分離した上澄み液をガスクロマトグラフ質量分析（ＧＣ／ＭＳ）にて測定した。濃度の決定には、予め作成した検量線を用いた。
ＧＣ／ＭＳ測定条件：
ＧＣ装置            ：Ａｇｉｌｅｎｔ  ６８９０
カラム              ：ＤＢ−１（０．２５ｍｍ  ｉ．ｄ．×３０ｍ）
液相厚０．２５ｍｍ
カラム温度          ：４０℃（５ｍｉｎ保持）→（２０℃／ｍｉｎ昇温）→
３２０℃（６ｍｉｎ保持）  計２５ｍｉｎ
注入口温度          ：３２０℃
注入法              ：スプリット法（スプリット比１：５）
試料量              ：２μｌ
ＭＳ装置            ：Ａｇｉｌｅｎｔ  ＭＳＤ５９７３
イオン源温度        ：２３０℃
インターフェイス温度：３２０℃
イオン化法          ：電子イオン化（ＥＩ）法
測定法              ：ＳＣＡＮ法（スキャンレンジｍ／ｚ  １０〜８００）【００５２】
（２）リン系酸化防止剤、フェノール系酸化防止剤の濃度の測定方法：
組成物（ペレット、成型品など）１ｇをメチルエチルケトン２０ｍｌに十分溶解した後、メタノールを５ｍｌ滴下し、約２０分間攪拌した。遠心分離によって分離した上澄み液をガスクロマトグラフィー（ＧＣ）にて測定した。濃度の決定には、それぞれの酸化防止剤について、予め作成した検量線を用いた。
ＧＣ測定条件：
ＧＣ装置            ：島津製作所  ＧＣ−２０１０
カラム              ：ＤＢ−１（０．２５ｍｍ  ｉ．ｄ．×３０ｍ）
液相厚０．１０ｍｍ
カラム温度          ：２４０℃（１ｍｉｎ保持）→
（１０℃／ｍｉｎ昇温）→
３２０℃（５ｍｉｎ保持）  計１４ｍｉｎ
注入口温度          ：３２０℃
注入法              ：スプリット法（スプリット比１：５）
試料量              ：１μｌ【００５３】
（３）スチレンダイマー及びトリマーの測定
組成物（ペレット、成型品など）１ｇをメチルエチルケトン１０ｍｌに十分溶解後、メタノール３ｍｌを滴下し、約２０分間攪拌した。遠心分離によって分離した上澄み液をガスクロマトグラフィー（ＧＣ）により測定した。リテンションタイムの違いにより、それぞれのダイマー、トリマーの分析が可能である。濃度の決定には、予め作成した検量線を用いた。
ＧＣ測定条件：
ＧＣ装置：Ａｇｉｌｅｎｔ  ６８５０ｓｅｒｉｅｓ  ＧＣ  ｓｙｓｔｅｍ
カラム：Ａｇｉｌｅｎｔ  １９０９１Ｚ−４１３Ｅ
注入口温度：２５０℃
検出器温度：２８０℃【００５４】
尚、ＴＢＣ、リン系酸化防止剤、フェノール系酸化防止剤、並びにスチレンダイマー及びトリマーの重合体１ｇ当たりの含有量は、組成物中のそれぞれの濃度を前記したように測定した後に、換算して求めた。【００５５】
（４）各波長範囲（４２０ｎｍ〜５００ｎｍ、５００ｎｍ〜６００ｎｍ）の平行光の透過率比の測定方法：
射出成型にて、３００×２０×４（ｍｍ）の試験片を作製し、日本電色工業（株）製長光路分光透過色計ＡＳＡ−１を用いて、光路長３００ｍｍの各波長における平行光の透過率を測定した。波長４２０ｎｍ〜５００ｎｍの範囲の平行光の平均透過率（％）（Ａ）と波長５００ｎｍ〜６００ｎｍの範囲の平行光の平均透過率（％）（Ｂ）を用いて、光線透過率の比（Ａ／Ｂ）を計算した。この値が高いほど、薄黄色の着色が抑えられていることを示す。【００５６】
（５）曝露による平行光透過率の保持率の測定方法：
射出成型にて作製した試験片（３００×２０×４（ｍｍ））を用いた。試験片を、エスペック製ギアオーブンＧＰＨ−２０１を用いて、温度を８０℃に設定した槽内で、５００時間曝露した。曝露後の試験片について、日本電色工業（株）製長光路分光透過色計ＡＳＡ−１を用いて、光路長３００ｍｍの各波長における平行光の透過率を測定した。曝露前の波長４２０ｎｍ〜５００ｎｍの範囲の平行光の平均透過率（％）（Ａ）と曝露後の波長４２０ｎｍ〜５００ｎｍの範囲の平行光の平均透過率（％）（Ｃ）とを用いて、曝露による平行光の平均透過率の保持率（(Ｃ／Ａ）×１００）を計算した。保持率が高いほど、熱曝露による劣化が少ないことを示す。【００５７】
（６）離型性の評価方法
格子状の成形品を射出成形にて成形するとき成形品が採取可能な最大の保圧にて評価した。保圧の値が大きいほど、離型性が良好であることを示している。【００５８】
［参考例１］
＜ポリスチレン系樹脂組成物の製造＞
スチレン（ＴＢＣ濃度１１μｇ／ｇ）８５質量％とエチルベンゼン１５質量％の混合液１００質量部に対し、１，１−ビス（ｔ−ブチルパーオキシ）シクロヘキサン０．０５質量部を添加した重合液を５．４リットルの完全混合型反応器に０．７０リットル／Ｈｒで連続的に仕込み、温度を１０１℃に調整した。得られた溶液を引き続き、攪拌器を備え３ゾーンで温度コントロール可能な３．０リットルの層流型反応器に連続的に仕込んだ。層流型反応器の温度を１１３℃／１２１℃／１２８℃に調整した。以上により重合体溶液を得た。
【００５９】
得られた重合体溶液を２段ベント付き脱揮押出機に連続的に供給し、押出機温度２２５℃、１段ベント及び２段ベントの真空度１５ｔｏｒｒで、未反応単量体及び溶媒を回収した後、添加剤フィード口からリン系酸化防止剤（亜リン酸トリス(2,4-ジ-ｔ-ブチルフェニル、商品名：アデカスタブ２１１２）を重合体１００質量部に対して、それぞれ０．０５質量部、０．０５質量部の濃度になるように添加して、スチレン系樹脂組成物を得た。単量体の重合率は、質量収量から６８％と算出された。得られたポリスチレン系樹脂中のＴＢＣ濃度は、１．５μｇ／ｇであった。
分析及び評価の結果を以下の表１に示す。【００６０】
［参考例２］
リン系酸化防止剤（亜リン酸トリス(2,4-ジ-ｔ-ブチルフェニル、商品名：アデカスタブ２１１２）を重合体１００質量部に対して、０．１０質量部の濃度になるように添加したこと、以外は、参考例１と同様の方法で、ポリスチレン系樹脂組成物を得た。
【００６１】
［参考例３］
スチレン（ＴＢＣ濃度１１μｇ／ｇ）８９質量％とエチルベンゼン１１質量％の混合液１００質量部に対し、１，１−ビス（ｔ−ブチルパーオキシ）シクロヘキサン０．０１質量部を添加した重合液を５．４リットルの完全混合型反応器に０．７０リットル／Ｈｒで連続的に仕込み、温度を１１７℃に調整した。得られた溶液を引き続き、攪拌器を備え３ゾーンで温度コントロール可能な３．０リットルの層流型反応器に連続的に仕込んだ。層流型反応器の温度を１２８℃／１３５℃／１４１℃に調整した。以上により重合体溶液を得た。
得られた重合体溶液を２段ベント付き脱揮押出機に連続的に供給し、押出機温度２２５℃、１段ベント及び２段ベントの真空度１５ｔｏｒｒで、未反応単量体及び溶媒を回収した後、添加剤フィード口からリン系酸化防止剤（亜リン酸トリス(2,4-ジ-ｔ-ブチルフェニル、商品名：アデカスタブ２１１２）を重合体１００質量部に対して、０．０５質量部、の濃度になるように添加して、ポリスチレン系樹脂組成物を得た。単量体の重合率は、質量収量から７５％と算出された。得られたポリスチレン系樹脂中のＴＢＣ濃度は、１．２μｇ／ｇであった。
【００６２】
［参考例４］
使用したスチレン中のＴＢＣ濃度が２５μｇ/ｇであったこと、以外は、実施例１と同様の方法で、ポリスチレン系樹脂組成物を得た。得られたポリスチレン系樹脂中のＴＢＣ濃度は、５．５μｇ／ｇであった。
【００６３】
［実施例５］
フェノール系酸化防止剤（3-(3,5-ジ-t-ブチル-4-ヒドロキシフェニル)プロピオン酸ステアリル、商品名：イルガノックス１０７６）を重合体１００質量部に対して、０．０５質量部の濃度になるように添加したこと、以外は、参考例１と同様の方法で、ポリスチレン系樹脂組成物を得た。
【００６４】
［実施例６］
リン系酸化防止剤（亜リン酸トリス(2,4-ジ-ｔ-ブチルフェニル、商品名：アデカスタブ２１１２）を重合体１００質量部に対して、０．１０質量部の濃度になるように添加したこと、以外は、実施例５と同様の方法で、ポリスチレン系樹脂組成物を得た。【００６５】
［実施例７］
フェノール系酸化防止剤（3-(3,5-ジ-t-ブチル-4-ヒドロキシフェニル)プロピオン酸ステアリル、商品名：イルガノックス１０７６）を重合体１００質量部に対して、０．１０質量部の濃度になるように添加したこと、以外は、参考例1と同様の方法で、ポリスチレン系樹脂組成物を得た。
【００６６】
［実施例８］
ステアリルアルコールを重合体１００質量部に対して、０．４質量部の濃度になるように添加したこと、以外は、実施例６と同様の方法で、ポリスチレン系樹脂組成物を得た。【００６７】
［実施例９］
ステアリルアルコールを重合体１００質量部に対して、０．４質量部の濃度になるように添加したこと、以外は、実施例７と同様の方法で、ポリスチレン系樹脂組成物を得た。【００６８】
［実施例１０]
フェノール系酸化防止剤（3-(3,5-ジ-t-ブチル-4-ヒドロキシフェニル)プロピオン酸ステアリル、商品名：イルガノックス１０７６）を重合体１００質量部に対して、０．３０質量部の濃度になるように添加したこと以外は、参考例１と同様の方法で、ポリスチレン系樹脂組成物を得た。
【００６９】
［実施例１１］
使用したスチレン中のＴＢＣ濃度が２５μｇ/ｇであったこと、フェノール系酸化防止剤（3-(3,5-ジ-t-ブチル-4-ヒドロキシフェニル)プロピオン酸ステアリル、商品名：イルガノックス１０７６）を重合体１００質量部に対して、０．０５質量部の濃度になるように添加したこと、以外は、実施例１と同様の方法で、ポリスチレン系樹脂組成物を得た。得られたポリスチレン系樹脂中のＴＢＣ濃度は、５．５μｇ／ｇであった。【００７０】
［実施例１２］
フェノール系酸化防止剤（3-(3,5-ジ-t-ブチル-4-ヒドロキシフェニル)プロピオン酸ステアリル、商品名：イルガノックス１０７６）を重合体１００質量部に対して、０．０５質量部の濃度になるように添加したこと、以外は、参考例3と同様の方法で、ポリスチレン系樹脂組成物を得た。
【００７１】
［実施例１３］
ステアリルアルコールを重合体１００質量部に対して、０．４質量部の濃度になるように添加したこと、以外は、実施例１１と同様の方法で、ポリスチレン系樹脂組成物を得た。【００７２】
［実施例１４］
ステアリルアルコールを重合体１００質量部に対して、０．４質量部の濃度になるように添加したこと、以外は、実施例１２と同様の方法で、ポリスチレン系樹脂組成物を得た。【００７３】
［実施例１５］
原料の一部として、脱気押出機で回収した混合物（未反応スチレン、エチルベンゼンなど）を一部精製せずに使用したこと、ステアリルアルコールを重合体１００質量部に対して、０．４質量部の濃度になるように添加したこと、以外は、実施例５と同様の方法で、ポリスチレン系樹脂組成物を得た。【００７４】
［実施例１６]
ステアリルアルコールを重合体１００質量部に対して、０．２質量部の濃度になるように添加したこと、以外は、実施例５と同様の方法で、ポリスチレン系樹脂組成物を得た。【００７５】
［実施例１７］
ステアリルアルコールを重合体１００質量部に対して、０．４質量部の濃度になるように添加したこと、以外は、実施例５と同様の方法で、ポリスチレン系樹脂組成物を得た。【００７６】
［実施例１８］
ステアリン酸を重合体１００質量部に対して、０．２質量部の濃度になるように添加したこと、以外は、実施例５と同様の方法で、ポリスチレン系樹脂組成物を得た。【００７７】
［実施例１９］
エルカ酸アミドを重合体１００質量部に対して、０．４質量部の濃度になるように添加したこと、以外は、実施例５と同様の方法で、ポリスチレン系樹脂組成物を得た。【００７８】
［実施例２０］
フェノール系酸化防止剤（6-[3-(3-t-ブチル-4-ヒドロキシ-5-メチルフェニル)プロポキシ]-2,4,8,10-テトラ-t-ブチルベンズ[d,f][1,3,2]ジオキサフォスフェピン、商品名：住友化学製スミライザーGP）を重合体１００質量部に対して、０．０５質量部の濃度になるように添加したこと、以外は、参考例1と同様の方法で、ポリスチレン系樹脂組成物を得た。
【００７９】
［実施例２１]
フェノール系酸化防止剤（6-[3-(3-t-ブチル-4-ヒドロキシ-5-メチルフェニル)プロポキシ]-2,4,8,10-テトラ-t-ブチルベンズ[d,f][1,3,2]ジオキサフォスフェピン、商品名：住友化学製スミライザーGP）を重合体１００質量部に対して、０．１０質量部の濃度になるように添加したこと、以外は、参考例1と同様の方法で、ポリスチレン系樹脂組成物を得た。
【００８０】
［実施例２２]
実施例５に記載の樹脂組成物をスクリュー径５０ｍｍΦの単軸押出機を用いて樹脂温度２６０℃で溶融し、設定温度２４０℃のＴダイを経由して、樹脂シートを連続的に押出した。この押出した樹脂シートを表面に鏡面処理を施した３本の冷却ロールを介して冷却し、厚み３ｍｍ、幅２５０ｍｍの導光板原板を得た。
この導光板原板の分析結果は、残存するリン系酸化防止剤４００μｇ/ｇ、フェノール系酸化防止剤４４０μｇ/ｇ、ＴＢＣ  １．２μｇ/ｇ、トリマー２  ５４０μｇ/ｇ、ダイマー＋トリマーの合計量  ２０２０μｇ/ｇであった。【００８１】
その導光板原板から樹脂の流れ方向に光路長３００ｍｍ、幅５０ｍｍの試験片を切り出し、入光面、出光面を研磨機（メガロテクニカ社製プラビューティーＰＢ−５００）にて光線透過率の測定に支障が無いように、研磨した。
この試験片の評価結果は、光線透過率Ａ（波長４２０ｎｍ〜５００ｎｍの範囲の平行光の平均透過率、％）は８７．４％、光線透過率Ｂ（波長５００ｎｍ〜６００ｎｍの範囲の平行光の平均透過率、％）は８１．３％、光線透過率Ｃ（８０℃及び５００時間の曝露処理後の波長４２０ｎｍ〜５００ｎｍの範囲の平行光の平均透過率）は７８．０％、光線透過率比（Ａ/Ｂ）０．９３、光線透過率保持率（(Ｃ／Ａ）×１００）９６％であった。
他の実施例の組成物についても同様に導光板原板の評価を行えば、同等の光線透過率、光線透過率比、光線透過率保持率が得られる。【００８２】
［比較例１］
リン系酸化防止剤を添加しないこと、ステアリルアルコールを重合体１００質量部に対して、０．４質量部添加したこと、以外は、参考例１と同様の方法で、ポリスチレン系樹脂組成物を得た。
【００８３】
［比較例２］
リン系酸化防止剤を添加しないこと、以外は、参考例１と同様の方法で、ポリスチレン系樹脂組成物を得た。
【００８４】
［比較例３］
リン系酸化防止剤を添加しないこと、ステアリルアルコールを重合体１００質量部に対して、０．４質量部添加したこと、以外は、実施例５と同様の方法で、ポリスチレン系樹脂組成物を得た。【００８５】
［比較例４］
リン系酸化防止剤、フェノール系酸化防止剤の添加と同時に、ＴＢＣを重合体１ｇ当たり８．５μｇ添加したこと、ステアリルアルコールを重合体１００質量部に対して、０．４質量部添加したこと、以外は、実施例５と同様の方法で、スチレン系樹脂組成物を得た。得られたポリスチレン系樹脂中のＴＢＣ濃度は、１０μｇ／ｇであった。【００８６】
［比較例５］
スチレン（ＴＢＣ濃度１１μｇ／ｇ）１００質量部に対して、1質量部の活性アルミナを添加し、ＴＢＣを吸着させ、活性アルミナをろ過により取り除くことで、ＴＢＣ含有量が検出限界（１μｇ/ｇ）以下のスチレンを得た。得られたスチレンを重合に用いたこと、ステアリルアルコールを重合体１００質量部に対して、０．４質量部の濃度になるように添加したこと、以外は、実施例５と同様の方法で、ポリスチレン系樹脂組成物を得た。【００８７】
［比較例６]
ステアリルアルコールを添加しないこと、以外は、比較例３と同様の方法で、スチレン系樹脂組成物を得た。【００８８】
［比較例７]
ステアリルアルコールを添加しないこと、以外は、比較例４と同様の方法で、スチレン系樹脂組成物を得た。【００８９】
［比較例８]]
ステアリルアルコールを添加しないこと、以外は、比較例５と同様の方法で、スチレン系樹脂組成物を得た。【００９０】
【表１】
0006006298.tif 000009
【００９１】
【表２】
0006006298.tif 000010
【００９２】
表１及び表２中のリン系酸化防止剤、フェノール系酸化防止剤および離型剤は、下記の通りである：
リン系酸化防止剤：亜リン酸トリス(2,4-ジ-ｔ-ブチルフェニル)（ＡＤＥＫＡ製アデカスタブ２１１２）
フェノール系酸化防止剤A：3-(3,5-ジ-t-ブチル-4-ヒドロキシフェニル)プロピオン酸ステアリル（ＢＡＳＦ製イルガノックス１０７６）
フェノール系酸化防止剤B：6-[3-(3-t-ブチル-4-ヒドロキシ-5-メチルフェニル)プロポキシ]-2,4,8,10-テトラ-t-ブチルベンズ[d,f][1,3,2]ジオキサフォスフェピン（住友化学製スミライザーＧＰ）
離型剤A：ステアリルアルコール（日油製ＮＡＡ-４５）
離型剤B：ステアリン酸（大日化学工業製ダイワックスＳＴＦ）
離型剤C：エルカ酸アミド（日油製アルフローＰ−１０）
表１及び表２中、「加熱後の波長４２０〜５００ｎｍ」は、８０℃及び５００時間の曝露後に測定した波長４２０〜５００ｎｍの平行光の平均透過率である。
【産業上の利用可能性】
【００９３】
本発明のスチレン系樹脂組成物を成形して得られる導光板は、テレビ、パーソナルコンピュータ用モニター（デスクトップ用、及びノートブック用）、カーナビゲーションシステム用モニター、携帯電話、室内外空間の照明装置等に使用される表示装置、並びに看板等の幅広い用途で好適に利用可能である。